ВЫСОКОТВЕРДАЯ ГОРЯЧЕКАТАНАЯ СТАЛЬНАЯ ПРОДУКЦИЯ И СПОСОБ ЕЕ ПРОИЗВОДСТВА

1. Горячекатаная стальная продукция, такая как горячекатаная полосовая или толстолистовая сталь, причем микроструктура стальной продукции является мартенситной, имеющая твердость по Бринеллю по меньшей мере 450 HBW и следующий химический состав, представленный в массовых процентах:
С: 0,25-0,45%,
Si: 0,01-1,5%,
Mn: более чем 0,35% и равно или менее 3,0%,
Ni: 0,5-4,0%,
Al: 0,01-1,2%,
Cr: менее чем 2,0%,
Мо: менее чем 1,0%,
Cu: менее чем 1,5%,
V: менее чем 0,5%,
Nb: менее чем 0,2%,
Ti: менее чем 0,2%,
В: менее чем 0,01%,
Са: менее чем 0,01%,
остальное приходится на долю железа, остаточных содержаний элементов и неизбежных примесей, при этом
структура начального аустенитного зерна стальной продукции вытянута в направлении прокатки, так что отношение длины к ширине больше или равно 1,2.
2. Горячекатаная стальная продукция по п. 1, отличающаяся тем, что структура начального аустенитного зерна стальной продукции вытянута в направлении прокатки таким образом, что отношение длины к ширине больше чем 1,3 или больше чем 2,0.
3. Горячекатаная стальная продукция по любому из пп. 1 или 2, отличающаяся тем, что С: 0,28-0,4% или 0,28-0,36%.
4. Горячекатаная стальная продукция по любому из пп. 1 или 2, отличающаяся тем, что Ni: 1,0-3,0% или 1,5-2,5%.
5. Горячекатаная стальная продукция по любому из пп. 1 или 2, отличающаяся тем, что Ti: менее чем 0,02% или более предпочтительно, менее чем 0,01%.
6. Горячекатаная стальная продукция по любому из пп. 1 или 2, отличающаяся тем, что В: <0,0005%.
7. Горячекатаная стальная продукция по любому из пп. 1 или 2, отличающаяся тем, что Мо: 0,1-1,0% или 0,1-0,8%.
8. Горячекатаная стальная продукция по любому из пп. 1 или 2, отличающаяся тем, что горячекатаная стальная продукция представляет собой горячекатаную толстолистовую сталь, имеющую толщину Th в диапазоне 8-80 мм, или горячекатаную полосовую сталь, имеющую толщину Th в диапазоне 2-15 мм.
9. Горячекатаная стальная продукция по любому из пп. 1 или 2, отличающаяся тем, что микроструктура содержит в объемных процентах по меньшей мере 90% мартенсита или альтернативно 60-95% мартенсита, 10-30% бейнита, остальное приходится на долю 0-10% аустенита и 0-5% феррита.
10. Способ производства горячекатаной стальной продукции, такой как горячекатаная полосовая или толстолистовая сталь, имеющая твердость по Бринеллю по меньшей мере 450 HBW, причем способ включает следующие стадии в данной последовательности:
а) стадия поставки стального сляба, имеющего следующий химический состав в массовых процентах:
С: 0,25-0,45%,
Si: 0,01-1,5%,
Mn: более чем 0,35% и равно или менее чем 3,0%,
Ni: 0,5-4,0%,
Al: 0,01-1,2%,
Cr: менее чем 2,0%,
Мо: менее чем 1,0%,
Cu: менее чем 1,5%,
V: менее чем 0,5%,
Nb: менее чем 0,2%,
Ti: менее чем 0,2%,
В: менее чем 0,01%,
Са: менее чем 0,01%,
остальное приходится на долю железа, остаточных содержаний элементов и неизбежных примесей,
нагрев
b) стадия нагрева, на которой стальной сляб нагревают до температуры Т из диапазона 950-1350°С,
c) стадия выравнивания температуры,
d) стадия горячей прокатки в температурном диапазоне от Ar3 до 1300°С для получения горячекатаного стального материала, и
e) стадия прямой закалки горячекатаного стального материала от температуры горячей прокатки до температуры менее чем Ms,
11. Способ производства горячекатаной стальной продукции по п. 10, отличающийся тем, что стадия горячей прокатки включает стадию горячей прокатки Типа I, которую осуществляют в диапазоне температур рекристаллизации.
r3
12. Способ производства горячекатаной стальной продукции по п. 11, отличающийся тем, что стадия горячей прокатки дополнительно включает стадию горячей прокатки Типа II в диапазоне температур, при которых не происходит рекристаллизации, но выше температуры образования ферритов A.
r1
r3
QFT2
13. Способ производства горячекатаной стальной продукции по любому из пп. 10-12, отличающийся тем, что стадия прямой закалки включает закалку горячекатаного стального материала от температуры, превышающей A, предпочтительно от температуры, превышающей A, до температуры T, находящейся между Ms и 100°С, например, между 300 и 100°С, с использованием средней скорости охлаждения по меньшей мере 10°С/сек., например, 10-200°С/сек.
r1
r3
QFT1
14. Способ производства горячекатаной стальной продукции по любому из пп. 10-12, отличающийся тем, что стадия прямой закалки включает закалку горячекатаного стального материала от температуры, превышающей A предпочтительно от температуры, превышающей A, до температуры T менее чем 100°С с использованием средней скорости охлаждения по меньшей мере 10°С/сек., такой как 10-200°С/сек.
15. Способ производства горячекатаной стальной продукции по любому из пп. 10-12, отличающийся тем, что С: 0,28-0,4% или 0,28-0,36%.
16. Способ производства горячекатаной стальной продукции по любому из пп. 10-12, отличающийся тем, что Ni: 1,0-3,0% или 1,5-2,5%.
17. Способ производства горячекатаной стальной продукции по любому из пп. 10-12, отличающийся тем, что Ti: менее чем 0,02% или, более предпочтительно, менее чем 0,01%.
18. Способ производства горячекатаной стальной продукции по любому из пп. 10-12, отличающийся тем, что В: <0,0005%.
19. Способ производства горячекатаной стальной продукции по любому из пп. 10-12, отличающийся тем, что Мо: 0,1-1,0% или 0,1-0,8%.